СПОСОБ СНИЖЕНИЯ ВЫДЕЛЕНИЯ ЛЕТУЧИХ ОРГАНИЧЕСКИХ СОЕДИНЕНИЙ ИЗ ДРЕВЕСНЫХ МАТЕРИАЛОВ И ДРЕВЕСНЫЕ МАТЕРИАЛЫ

1. Способ изготовления древесных материалов из лигноцеллюлозы, прежде всего изготовления волокнистых плит или ОСБ-плит, путем
а) подготовки содержащих лигноцеллюлозу продуктов измельчения,
б) введения добавки в содержащие лигноцеллюлозу продукты измельчения, которая представляет собой пористый углерод,
в) прессования смешанных с добавкой содержащих лигноцеллюлозу продуктов измельчения совместно с клеем при тепловой обработке с получением древесного материала,
отличающийся тем, что путем введения добавок снижают по меньшей мере выделение летучих органических соединений (ЛОС), прежде всего терпенов и кислот.
2. Способ по п. 1, отличающийся тем, что в качестве добавки используют активированный уголь.
3. Способ по п. 1, отличающийся тем, что пористый углерод добавляют к содержащим лигноцеллюлозу продуктам измельчения в твердой форме в виде порошка, предпочтительно с диаметром частиц менее 1 мм, и/или в виде гранулята с размером гранул менее 4 мм.
2
3
4. Способ по п. 1, отличающийся тем, что пористый углерод имеет внутреннюю удельную поверхность в пределах от 300 до 2000 м/г и/или плотность в пределах от 0,2 до 0,6 г/см и размер пор в среднем от 1 до 50 нм.
5. Способ по п. 1, отличающийся тем, что добавку вводят в количестве от 0,1 до 20 мас.%, в частности от 0,1 до 5 мас.%, в пересчете на абсолютно сухую лигноцеллюлозу.
6. Способ по п. 1, отличающийся тем, что в качестве клея используют не содержащий формальдегид клей, такой как клей на основе изоцианатов, или содержащий формальдегид клей, прежде всего феноло-формальдегидный клей, карбамидо-формальдегидный клей, меламино-карбамидо-формальдегидный клей, меламино-карбамидо-феноло-формальдегидный клей, танин-формальдегидный клей или их смесь.
7. Способ по п. 1, отличающийся тем, что содержащие лигноцеллюлозу продукты измельчения выбирают из группы, включающей древесную стружку и древесные волокна.
8. Способ по п. 1, отличающийся тем, что пористый углерод вводят по меньшей мере в качестве добавки в образующие наружный слой содержащие лигноцеллюлозу продукты измельчения.
9. Способ по п. 1, отличающийся тем, что пористый углерод вводят по меньшей мере в качестве добавки в образующие средний слой содержащие лигноцеллюлозу продукты измельчения.
10. Способ по п. 1, отличающийся тем, что добавку вводят перед сушилкой и/или после нее и/или при нанесении клея и/или до или после нанесения клея.
11. Способ по п. 1, отличающийся тем, что пористый углерод добавляют в виде порошка, гранулята, суспензии и/или дисперсии, предпочтительно в виде порошкового гранулята в твердой форме.
12. Способ по п. 2, отличающийся тем, что пористый углерод добавляют к содержащим лигноцеллюлозу продуктам измельчения в твердой форме в виде порошка, предпочтительно с диаметром частиц менее 1 мм, и/или в виде гранулята с размером гранул менее 4 мм.
2
3
13. Способ по п. 2, отличающийся тем, что пористый углерод имеет внутреннюю удельную поверхность в пределах от 300 до 2000 м/г и/или плотность в пределах от 0,2 до 0,6 г/см и размер пор в среднем от 1 до 50 нм.
14. Способ по п. 2, отличающийся тем, что добавку вводят в количестве от 0,1 до 20 мас.%, в частности от 0,1 до 5 мас.%, в пересчете на абсолютно сухую лигноцеллюлозу.
15. Способ по п. 2, отличающийся тем, что пористый углерод добавляют в виде порошка, гранулята, суспензии и/или дисперсии, предпочтительно в виде порошкового гранулята в твердой форме.
16. Применение пористого углерода, прежде всего активированного угля, в качестве добавки при изготовлении древесных материалов из лигноцеллюлозы для снижения выделения ЛОС, отличающееся тем, что добавку вводят или наносят в процессе изготовления древесного материала.
17. Применение по п. 16, отличающееся тем, что добавку используют по меньшей мере в наружном слое или среднем слое ОСБ-плит или волокнистых плит.
18. Применение по п. 16, отличающееся тем, что добавку вводят или наносят в количестве, которое из расчета на твердое вещество составляет от 0,1 до 20 мас.% в пересчете на абсолютно сухую лигноцеллюлозу.
19. Применение по п. 17, отличающееся тем, что добавку вводят или наносят в количестве, которое из расчета на твердое вещество составляет от 0,1 до 20 мас.% в пересчете на абсолютно сухую лигноцеллюлозу.
20. Древесный материал, изготавливаемый способом по одному из пп. 1-15, предпочтительно волокнистая плита, прежде всего легкая или сверхлегкая МДФ-плита, или ОСБ-плита.